Brevet FR3037964A1 (20161230)
REVENDICATIONS1. Procédé de fabrication d'une mousse polyester thermodurcie, comprenant les étapes successives suivantes : (a) mise à disposition d'une composition expansible et thermodurcissable contenant - un composant polyol comprenant au moins un élément choisi parmi le glycérol, le diglycérol et les oligomères de glycérol, - un composant polyacide comprenant de l'acide citrique, - un agent tensioactif, et - un catalyseur d'estérification, (b) introduction de la composition expansible et thermodurcissable dans un moule ou application de la composition expansible sur un support, (c) chauffage de la composition expansible et thermodurcissable à une température au moins égale à 135 °C, de préférence au moins égale à 150 °C, de manière à faire réagir le composant polyol avec le composant polyacide et à former un bloc de mousse polyester thermodurcie.\n<CLM>\1\tProcédé selon la revendication 1, caractérisé par le fait que le 20 composant polyol et le composant polyacide représentent ensemble au moins 60 %, de préférence au moins 70 % et en particulier au moins 80 % du poids sec de la composition expansible et thermodurcissable.\n<CLM>\1\tProcédé selon la revendication 1 ou 2, caractérisé par le fait que le composant polyol comprend au moins 15 % en poids, de préférence au 25 moins 20 % en poids, en particulier au moins 25 % en poids de glycérol.\n<CLM>\1\tProcédé selon l'une des revendications précédentes, caractérisé par le fait que le composant polyacide comprend au moins 50 % en poids, de préférence au moins 65 % en poids et en particulier au moins 80 % en poids d'acide citrique. 30\n<CLM>\1\tProcédé selon l'une quelconque des revendications précédentes, caractérisé par le fait que l'agent tensioactif est un mélange d'un tensioactif anionique et d'un tensioactif cationique, de préférence un mélange de 3037964 - 21 - dodécylsulfate de sodium (SDS) et de bromure de tétradécyltriméthyl ammonium (TTAB).\n<CLM>\1\tProcédé selon l'une quelconque des revendications 1 à 4, caractérisé par le fait que l'agent tensioactif est choisi parmi les 5 alkylpolyglycosides.\n<CLM>\1\tProcédé selon l'une quelconque des revendications précédentes, caractérisé par le fait que le composant polyol représente de 15 à 60 % en poids, de préférence de 20 à 50 % en poids et en particulier de 25 à 45 % en poids du poids total des composants polyol et polyacide. 10\n<CLM>\1\tProcédé selon l'une quelconque des revendications précédentes, caractérisé par le fait que la composition expansible contient au plus 60 % en poids, de préférence au plus 25 % en poids, plus préférentiellement au plus 15 % en poids et en particulier au plus 5 % en poids d'eau.\n<CLM>\1\tProcédé selon l'une quelconque des revendications précédentes, 15 caractérisé par le fait que le catalyseur d'estérification est choisi parmi les composés contenant du phosphore, de préférence dans le groupe constitué de hypophosphite de métal alcalin, phosphite de métal alcalin, polyphosphate de métal alcalin, hydrogénophosphate de métal alcalin, acide phosphorique, acide alkylphosphonique et un mélange de deux ou plusieurs de ces composés, en particulier l'hypophosphite de métal alcalin.\n<CLM>\1\tProcédé selon l'une quelconque des revendications précédentes, caractérisé par le fait que la composition expansible contient en outre jusqu'à 30 % en poids, de préférence jusqu'à 20 % en poids, en particulier jusqu'à 10 en poids, rapportés au poids sec de la composition expansible totale, d'une ou plusieurs charges minérales ou organiques.\n<CLM>\1\tMousse polyester susceptible d'être obtenue par le procédé selon l'une quelconque des revendications précédentes.\n<CLM>\1\tMousse polyester selon la revendication 11, caractérisée par le fait qu'elle présente une masse volumique comprise entre 20 et 80 kg/m3, de préférence entre 25 et 50 kg/m3, en particulier entre 27 et 48 kg/m3.\n<CLM>\1\tMousse polyester selon la revendication 11 ou 12, caractérisée par le fait qu'elle présente une porosité fermée. 3037964 - 22 -\n<CLM>\1\tMousse solide selon l'une des revendications 11 à 13, caractérisée par le fait que le diamètre moyen des pores déterminé par tomographie à rayons X est compris entre 100 et 800 um.\n<CLM>\1\tUtilisation d'une composition contenant 5 - un composant polyol comprenant au moins un élément choisi parmi le glycérol, le diglycérol et les oligomères de glycérol, - un composant polyacide comprenant de l'acide citrique, - un agent tensioactif, et - un catalyseur d'estérification, 10 en tant que composition expansible et thermodurcissable pour la fabrication d'un produit isolant de type mousse.